(57)【要約】　　　（修正有）【課題】高い耐候性を付与しうる硬化被膜で表面を保護された環境変化および高温環境に対しての耐久性が改善された、耐摩耗性、耐熱水性にも優れたポリカーボネート成形体を提供する。【解決手段】離型剤を１２００ｐｐｍ以下含有するポリカーボネート板状成形体表面の少なくとも片面に、第１層として、（Ａ）ヒドロキシ基含有（メタ）アクリレートを含む共重合アクリル樹脂、（Ｂ）ポリイソシアネート化合物類、（Ｃ）紫外線吸収剤を含有してなる塗料組成物を２μｍ〜１０μｍの膜厚に熱硬化させてなるアクリル樹脂層が積層され、その第一層上に第二層として（Ｄ）コロイダルシリカ、（Ｅ）トリアルコキシシランの加水分解縮合物を含有してなるオルガノシロキサン樹脂組成物の熱硬化塗膜層が積層された被覆ポリカーボネート板状成形体。【選択図】　　　なし【特許請求の範囲】
【請求項１】
ポリカーボネートの板状成形体、その少なくとも片面上に設けたプライマー層、さらにその上に設けたハードコート層からなる被覆ポリカーボネート板状成形体であって、該ポリカーボネートが離形剤を１２００ｐｐｍ以下含有することを特徴とする被覆ポリカーボネート板状成形体。
【請求項２】
ポリカーボネートに含まれる離形剤が下記式（１）で表わされる化合物である請求項１記載の被覆ポリカーボネート板状成形体。
【化１】
2004027107.tif 000016
（ここで式中、Ｒ５、Ｒ６、およびＲ７はそれぞれ水素原子または炭素数１〜１２の炭化水素基を示し、かつ少なくとも１つのフェニル基を含む。Ｒ８は、炭素数１〜４のアルキル基を示す。また、ａ、ｂ、ｃおよびｄは、０≦ａ≦０．７５、０≦ｂ≦１、０≦ｃ≦０．５、０≦ｄ≦０．２５および（ａ＋ｂ＋ｃ＋ｄ）＝１の関係を満たし、ｅは（ａ＋ｂ＋ｃ＋ｄ）＝１に対して、０≦ｅ≦０．７を満たし、かつｂおよびｃは同時に０ではない。）
【請求項３】
ポリカーボネートに含まれる離形剤が下記式（２）で表わされる化合物である請求項２記載の被覆ポリカーボネート板状成形体。
【化２】
2004027107.tif 000017
（ここでＲはいずれも炭素数１〜４のアルキル基を示し、これらは互いに同一または異なるいずれの場合も選択できる。ｎ１は１〜１０の整数であり、カッコ内の単位の繰り返し数を示す。）
【請求項４】
離形剤の含有量が５０〜１０００ｐｐｍである請求項１記載の被覆ポリカーボネート板状成形体。
【請求項５】
離形剤の含有量が５０〜５００ｐｐｍである請求項４記載の被覆ポリカーボネート板状成形体。
【請求項６】
ポリカーボネートが２，２−ビス（４−ヒドロキシフェニル）プロパン、１，１−ビス（４−ヒドロキシフェニル）−３，３，５―トリメチル−シクロヘキサン，α，α‘−ビス（４−ヒドロキシフェニル）−ｍ−ジイソプロピルベンゼンの群から選ばれる１又は２以上の化合物をビスフェノール成分中に１０モル％以上含有するビスフェノールから得られたものである請求項１記載の被覆ポリカーボネート板状成形体。
【請求項７】
プライマー層が、
（Ａ）　下記式（３）
【化３】
2004027107.tif 000018
（但し、式中Ｒ１は炭素数１〜４のアルキル基である。）
および下記式（４）
【化４】
2004027107.tif 000019
（但し、式中Ｘは水素原子もしくはメチル基であり、Ｒ２は炭素数２〜５のアルキレン基である。）
で表わされる繰返し単位を５０モル％以上含む共重合アクリル樹脂であり、且つ式（３）で表わされる繰返し単位と式（４）で表わされる繰返し単位のモル比が９５：５〜６０：４０である共重合アクリル樹脂［（Ａ）成分］、
（Ｂ）還元イソシアネート基含有率が５．０〜６０重量％であるポリイソシアネート化合物類［（Ｂ）成分］を（Ａ）成分のヒドロキシ基１当量に対して還元イソシアネート基の総量で０．７〜５当量含むプライマー塗液を塗布し、硬化させた被膜である請求項１記載の被覆ポリカーボネート板状成形体。
【請求項８】
プライマー層が、（Ｃ）成分として、（Ａ）成分および（Ｂ）成分からなる硬化樹脂１００重量部に対して１０〜５０重量部の紫外線吸収剤を含有する請求項７記載の被覆ポリカーボネート板状成形体。
【請求項９】
ハードコート層が、
（Ｄ）コロイダルシリカ　及び
（Ｅ）下記式（５）で表わされるトリアルコキシシランの加水分解縮合物
【化５】
2004027107.tif 000020
（但し、式中Ｒ３は炭素数１〜４のアルキル基、ビニル基、またはメタクリロキシ基、アミノ基、グリシドキシ基、３，４−エポキシシクロヘキシル基からなる群から選ばれる１以上の基で置換された炭素数１〜３のアルキル基であり、Ｒ４は炭素数１〜４のアルキル基である。）
からなる成分を含むハードコート塗液を塗布し、加熱硬化させた被膜である請求項１記載の被覆ポリカーボネート板状成形体。
【請求項１０】
ハードコート塗液が、
（Ｄ）コロイダルシリカ、
（Ｆ）下記式（６）で表わされるメチルトリアルコキシシランの加水分解縮合物
【化６】
2004027107.tif 000021
（但し、式中Ｒ４は炭素数１〜４のアルキル基である。）
及び
（Ｈ）硬化触媒
からなる成分を含む塗液である請求項９記載の被覆ポリカーボネート板状成形体。
【請求項１１】
ハードコート層が、
（Ｄ）コロイダルシリカ、
（Ｅ）前記式（５）で表わされるトリアルコキシシランの加水分解縮合物　及び（Ｇ）下記式（７）で表わされるテトラアルコキシシランの加水分解縮合物
【化７】
2004027107.tif 000022
（但し、式中Ｒ５は炭素数１〜４のアルキル基である。）
からなる成分を含むハードコート塗液を塗布し、硬化させた被膜である請求項８記載の被覆ポリカーボネート板状成形体。
【請求項１２】
ハードコート塗液が、（Ｄ）コロイダルシリカ、（Ｆ）前記式（６）で表わされるメチルトリアルコキシシランの加水分解縮合物、（Ｇ）前記式（７）で表わされるテトラアルコキシシランの加水分解縮合物及び（Ｈ）硬化触媒からなる成分を含有する塗液である請求項１１記載の被覆ポリカーボネート板状成形体。
【発明の詳細な説明】
【０００１】
【発明の属する技術分野】
本発明は被覆ポリカーボネート板状成形体に関し、さらに詳しくは特定量の離形剤を含有するポリカーボネートの板状成形体、その少なくとも片面に設けたプライマー層、さらにその上に設けたハードコート層からなり、耐候性、耐久性（特に環境変化および高温環境に対する耐久性）、耐摩耗性、耐湿熱性に優れた被覆ポリカーボネート板状成形体に関する。
【０００２】
【従来の技術】
ポリカーボネートは、耐衝撃性、軽量性、加工性等に優れていることから、広い用途で用いられている被覆ポリカーボネート板状成形体。特に、透明な板状成形体は無機ガラスの欠点を改善するもの（有機ガラス）として利用され、その量も増加している。しかし、ポリカーボネートの板状成形体はそれ自体では耐摩耗性も乏しく、成形体の表面が傷つきやすく、また溶剤に侵されやすい等の欠点を有している。また、該成形体はそれ単独では耐候性が十分とはいえず、例えば屋外で長期使用すると、ポリマーの分解・劣化が進むため物性、外観が損われることが知られている。
【０００３】
近年、その軽量性、耐衝撃性、安全性を活かして窓ガラス、殊に自動車の窓ガラスに透明樹脂の板状成形体を適用しようとする動きがある。しかし、この用途では優れた耐摩耗性が要求され、例えば前面ガラスではワイパー作動時のすり傷発生を防止する必要があり、サイドウィンドーではウィンドー昇降時のすり傷発生を防止する必要があり、高いレベルの耐摩耗性が要求される。さらに、サンルーフは真夏の炎天下ではかなりの高温になることが予想され、これに適用する成形体には環境の変化および高温環境下においてより強い耐久性が要求される。また、前記板状成形体には無機ガラス並の高度な耐候性が要求される。
【０００４】
上述した要求を満足させる特性を板状成形体に付与する目的で、従来から、該成形体の表面に熱硬化型アクリル樹脂層を設け、さらにその上にシロキサン系の硬化被膜を被覆することにより耐候性、耐久性、耐摩耗性を改良する数多くの提案がなされてきている。
【０００５】
例えば、耐摩耗性を改良する提案として、特開昭５１−２７３６号公報および特開昭５５−９４９７１号公報にトリヒドロキシシラン部分縮合物とコロイダルシリカからなるコーティング用組成物が記載されている。特開昭４８−２６８２２号公報および特開昭５１−３３１２８号公報にはアルキルトリアルコキシシランとテトラアルコキシシランとの部分縮合物を主成分とするコーティング用組成物が記載されている。また、特開昭６３−２７８９７９号公報および特開平１−３０６４７６号公報にはアルキルトリアルコキシシランとテトラアルコキシシランとの縮合物にコロイド状シリカを添加したコーティング用組成物が記載されている。
一方、特開２０００−３１８１０６号公報には熱硬化型アクリル樹脂層に特定構造の紫外線吸収剤を添加することで耐候性が改良する方法が提案されている。
【０００６】
しかしながら、本発明者の検討結果によると、これらのコーティング用組成物から得られる硬化被膜を透明なポリカーボネート板状成形体に積層した場合、ある程度の耐摩耗性は得られるが、環境変化および高温環境下での耐久性については自動車窓ガラスとして使用するには十分でないことが明らかになった。例えば、前記板状成形体は、耐摩耗性のみならず、環境の変化に対して特に高温環境下では基材とオルガノシロキサン樹脂を熱硬化してなる層の熱膨張率の違いにより、オルガノシロキサン樹脂を熱硬化してなる層が引張られコート層にクラックが生じる場合があり、このためより高度な耐久性を有するものが求められる。
【０００７】
【発明が解決しようとする課題】
本発明の目的は、被膜の環境変化および高温環境に対する耐久性、密着性が著しく改善され、かつ耐摩耗性、耐熱水、性耐候性にも優れた性能を有する被覆ポリカーボネート板状成形体を提供することにある。
【０００８】
本発明者らは、この目的を達成するために鋭意研究を重ねた結果、特定量の離形剤を含有するポリカーボネートからなる板状成形体を用い、その少なくとも片面にプライマ−層、特に特定組成の熱硬化型アクリル樹脂からなるプライマ−層を、さらにその上にハードコート層、特にコロイダルシリカ及びトリアルコキシシラン加水分解縮合物を含む成分を熱硬化してなるハードコート層を順次積層することにより、高いレベルの耐摩耗性を付与し、かつ環境の変化や高温環境下での十分な耐久性をも併せ持つ硬化被膜で表面を保護された被覆ポリカーボネート板状成形体が得られることを見出し、本発明に到達した。
【０００９】
【課題を解決するための手段】
すなわち、本発明は、ポリカーボネートの板状成形体、該成形体の少なくとも片面に設けられたプライマー層及び該プライマー層の上に設けられたハードコート層の構造からなる被覆ポリカーボネート成形体において、該ポリカーボネートが離形剤を１２００ｐｐｍ以下、好ましくは５０〜５００ｐｐｍ含有することを特徴とする被覆ポリカーボネート板状成形体である。
本発明におけるポリカーボネートは、二価フェノールとカーボネート前駆体とを界面重縮合法または溶融法（溶融重縮合法）で反応させて得られるポリカーボネート樹脂である。
前記二価フェノールの代表的な具体例としては、２，２−ビス（４−ヒドロキシフェニル）プロパン［通称ビスフェノールＡ］、１，１−ビス（４−ヒドロキシフェニル）エタン、１，１−ビス（４−ヒドロキシフェニル）シクロヘキサン、２，２−ビス（３−メチル−４−ヒドロキシフェニル）プロパン、２，２−ビス（３，５−ジメチル−４−ヒドロキシフェニル）プロパン、ビス（４−ヒドロキシフェニル）サルファイド、ビス（４−ヒドロキシフェニル）スルホン等を挙げることができ、好ましくはビスフェノールＡ、１，１−ビス（４−ヒドロキシフェニル）−３，３，５―トリメチル−シクロヘキサン及びα，α‘−ビス（４−ヒドロキシフェニル）−ｍ−ジイソプロピルベンゼンの化合物を挙げることができる。これらの二価フェノールは単独または２種以上を混合して使用することができるが、特に２，２−ビス（４−ヒドロキシフェニル）プロパン、１，１−ビス（４−ヒドロキシフェニル）−３，３，５―トリメチル−シクロヘキサン，α，α‘−ビス（４−ヒドロキシフェニル）−ｍ−ジイソプロピルベンゼンの群から選ばれる成分を全二価フェノール成分に対し１０モル％以上含有する二価フェノールが好ましい。
【００１０】
前記カーボネート前駆体としては、カルボニルハライド、カーボネートエステルまたはハロホルメート等を例示でき、さらに具体的にはホスゲン、ジフェニルカーボネートまたは二価フェノールのジハロホルメート等を例示できる。
前記の二価フェノールとカーボネート前駆体を界面重縮合法または溶融法によって反応させるに当っては、必要に応じて触媒、末端停止剤、二価フェノールの酸化防止剤等を使用することができる。また、ポリカーボネートは三官能以上の多官能性芳香族化合物成分を共重合した分岐ポリカーボネート樹脂であっても、芳香族または脂肪族の二官能性カルボン酸成分を共重合したポリエステルカーボネート樹脂であってもよく、また、得られたポリカーボネート樹脂の２種以上を混合した混合物であってもよい。
前記ポリカーボネートの分子量は、粘度平均分子量（Ｍ）で１０，０００〜５０，０００が好ましく、１５，０００〜３５，０００がより好ましい。かかる粘度平均分子量を有するポリカーボネートは、十分な強度が得られ、また、成形時の溶融流動性も良好であり、好ましい。本発明でいう粘度平均分子量は塩化メチレン１００ｍｌにポリカーボネート０．７ｇを２０℃で溶解した溶液から求めた比粘度（ηｓｐ）を次式に挿入して求めるものである。
【００１１】
【数１】
ηｓｐ／ｃ＝［η］＋０．４５×［η］２ｃ
［η］＝１．２３×１０−４Ｍ０．８３
（但し、［η］は極限粘度、ｃ＝０．７）
かかるポリカーボネートを製造する際、必要に応じて亜燐酸エステル、燐酸エステル、ホスホン酸エステル等の安定剤、テトラブロムビスフェノールＡ、テトラブロムビスフェノールＡの低分子量ポリカーボネート、デカブロモジフェノール等の難燃剤、着色剤、滑剤等を添加することができる。
【００１２】
本発明におけるポリカーボネート板状成形体は前記したポリカーボネートを溶融成形法、その他の方法で板状に成形したものであり、ヘーズ値が１０％以下のものが好ましい。また、板状成形体の厚みは２〜８ｍｍであることが好ましい。本発明で用いられるシリコーン型離型剤は、分子中に珪素原子に結合する必須の置換基としてフェニル基を含有するシロキサン単位を有する有機シロキサン化合物である。かかる有機シロキサン化合物としては、下記一般式（１）で表わされる基本構造を有するものを挙げることができる。
【００１３】
【化８】
2004027107.tif 000002
（式中、Ｒ５、Ｒ６、およびＲ７はそれぞれ水素原子または炭素数１〜１２の炭化水素基を示し、かつ少なくとも１つのフェニル基を含む。Ｒ８は、炭素数１〜４のアルキル基を示す。また、ａ、ｂ、ｃおよびｄは、０≦ａ≦０．７５、０≦ｂ≦１、０≦ｃ≦０．５、０≦ｄ≦０．２５および（ａ＋ｂ＋ｃ＋ｄ）＝１の関係を満たし、ｅは（ａ＋ｂ＋ｃ＋ｄ）＝１に対して、０≦ｅ≦０．７を満たし、かつｂおよびｃは同時に０ではない。）
上記一般式（１）における炭素数１〜１２の炭化水素基の具体例としては、例えば炭素数１〜１２のアルキル基、炭素数２〜１２のアルケニル基、炭素数６〜１２のアリール基、炭素数７〜１２のアリールアルキル基などが例示される。Ｒ５およびＲ６のそれぞれの置換基はそれぞれ同一でも異なっていてもよい。
【００１４】
上記アルキル基の具体例としてはメチル基、エチル基、ｎ−プロピル基、ｎ−プロピル基、イソプロピル基、各種ブチル基、各種ヘキシル基、シクロヘキシル基などが、アルケニル基の具体例としては、ビニル基、アリル基、シクロヘキセニル基などが、アリール基の具体例としては、フェニル基、ナフチル基、トリル基などが、アリールアルキル基の具体例としては、ベンジル基、β−フェネチル基、２−フェニルプロピル基などが挙げられる。これらの中で、少なくとも１つのフェニル基が必須の置換基として含まれるが、他の置換基としてはメチルが好ましく使用される。
【００１５】
より具体的には、Ｒ５はメチル基、エチル基、およびブチル基が好ましく、特にメチルが好ましい。Ｒ６は２つの基がいずれもフェニル基、１つの基がフェニル基およびもう１つの基がメチル基などの炭素数１〜４のアルキル基（メチル基が特に好ましい）、並びに２つの基がいずれも炭素数１〜４のアルキル基（メチル基が特に好ましい）である態様が好適である。Ｒ７は特にフェニル基である態様が好適である。またＲ８はメチル基またはエチル基が好ましい。
【００１６】
上記有機シロキサン化合物において、フェニル基の含有割合の下限は、有機シロキサン中の有機基（Ｒ５、Ｒ６、Ｒ７およびＲ８）の合計１００モル％のうち、５モル％が好ましく、７モル％がより好ましく、１０モル％が更に好ましい。尚、５モル％とは、Ｒ５、Ｒ６、Ｒ７およびＲ８の合計を１００としたとき、それらのうちフェニル基の数割合が５％であることをいう。一方フェニル基の含有割合の上限は、有機基１００モル％中７０モル％が好ましく、５０モル％がより好ましく、３５モル％が更に好ましい。
【００１７】
本発明のシリコーン型離型剤は、Ｒ５、Ｒ６、およびＲ７のいずれかをフェノール性水酸基含有一価有機基とし、かかる有機シロキサン化合物をポリカーボネート樹脂と共重合させたものも使用することが可能である。フェノール性水酸基含有一価有機基としては、例えば２−（ｏ−ヒドロキシフェニル）エチル基、２−（ｐ−ヒドロキシフェニル）エチル基、２−（ｍ−ヒドロキシフェニル）エチル基、１−（ｏ−ヒドロキシフェニル）エチル基、１−（ｐ−ヒドロキシフェニル）エチル基、１−（ｍ−ヒドロキシフェニル）エチル基、３−（ｏ−ヒドロキシフェニル）プロピル基、３−（ｐ−ヒドロキシフェニル）プロピル基、３−（ｍ−ヒドロキシフェニル）プロピル基、２−（ｏ−ヒドロキシフェニル）プロピル基、２−（ｐ−ヒドロキシフェニル）プロピル基、および２−（ｍ−ヒドロキシフェニル）プロピル基などが挙げられる。
【００１８】
更に上記式（１）におけるａ、ｂ、ｃおよびｄの好ましい範囲は次のとおりである。
【００１９】
ｂが実質的に０の場合には、ポリカーボネート樹脂との相溶性の点から、ｃの下限は０．２５が好ましく、０．２７がより好ましく、０．３が更に好ましい。一方ｃの上限としては０．５が好ましく、０．４５がより好ましく、０．４２が更に好ましい。
【００２０】
ｃが実質的に０の場合には、ポリカーボネート樹脂との相溶性の点から、ｂの下限は０．３５が好ましく、０．５が好ましく、０．５５がより好ましい。一方上限は０．８が好ましく、０．７５がより好ましい。
【００２１】
更にｂおよびｃが共に実質的に０でない場合には、ｃの下限は０．０７が好ましく、０．１がより好ましく、０．１４が更に好ましい。ｃの上限は０．４５が好ましく、０．４がより好ましく、０．３５が更に好ましい。一方ｂの下限は０．０４が好ましく、０．１がより好ましく、０．１５が更に好ましい。ｂの上限は０．７が好ましく、０．６がより好ましく、０．５が更に好ましい。
【００２２】
更にかかる有機シロキサン化合物としては、２５℃における動粘度が１〜２，０００ｍｍ２／ｓの範囲であるものが適切である。かかる動粘度の上限は５００ｍｍ２／ｓが好ましく、１００ｍｍ２／ｓがより好ましく、５０ｍｍ２／ｓが更に好ましい。また下限は５ｍｍ２／ｓが好ましく、１０ｍｍ２／ｓがより好ましく、１２ｍｍ２／ｓが更に好ましい。
【００２３】
上記の有機シロキサン化合物の好ましい態様の一例としては、下記一般式（２）または（８）で示される化合物が例示される。
【００２４】
【化９】
2004027107.tif 000003
【００２５】
（ここでＲはいずれも炭素数１〜４のアルキル基を示し、これらは互いに同一または異なるいずれの場合も選択できる。ｎ１は１〜１０の整数であり、カッコ内の単位の繰り返し数を示す。）
【００２６】
【化１０】
2004027107.tif 000004
【００２７】
（ここでＲはいずれも炭素数１〜４のアルキル基を示し、これらは互いに同一または異なるいずれの場合も選択できる。ｎ２は２〜１０の整数であり、カッコ内の単位の繰り返し数を示す。）
上記に一般式（２）および（８）においてより好ましくはＲがいずれもメチル基が好ましい。またｎ１は１〜６が好ましく、２〜４が更に好ましい。一方ｎ２は２または３が好ましく、特に３が好ましい。更に上記一般式（２）および（８）は混合して用いることができ、かかる場合両者の割合（（２）：（８）（モル比））は４：１〜１：４の範囲が好適である。
【００２８】
かかる好適な態様の有機シロキサン化合物は、例えばフェニルトリメトキシシランとヘキサメチルジシロキサンとを所定量割合と酸触媒とを共加水分解反応させることにより、場合によっては加水分解のための水を添加することにより得られる。したがって上記の有機シロキサン化合物は、純粋な単一化合物であるよりその他の副生物を伴った混合物として得られる（未反応部分も含む）。よって上記の好適な態様はあくまで主成分を示すものであり、副生物の混入などを除外するものではない。
【００２９】
前記離形剤の含有量は１２００ｐｐｍ以下、更には５０〜１０００ｐｐｍ、特に５０〜５００ｐｐｍであることが好ましい。離形剤の含有量が１２００ｐｐｍを超えると、被覆ハードコートの密着性が悪くなり、耐久性が低下する。一方離形剤の含有量が５０ｐｐｍ未満になると、押し出し成形、射出成形いずれにの成形方法でも金型またはロールからの離型が悪くなり、外観の良いポリカーボネート板状成形体を得ることが困難になり好ましくない。
【００３０】
本発明におけるプライマー層は、ポリカーボネート板状成形体とハードコート層との密着性に優れているものであれば組成的には特に制約は無いが、
（Ａ）　下記式（３）
【００３１】
【化１１】
2004027107.tif 000005
【００３２】
（但し、式中Ｒ１は炭素数１〜４のアルキル基である。）
および下記式（４）
【００３３】
【化１２】
2004027107.tif 000006
【００３４】
（但し、式中Ｘは水素原子もしくはメチル基であり、Ｒ２は炭素数２〜５のアルキレン基である。）
で表わされる繰返し単位を５０モル％以上含む共重合アクリル樹脂であり、且つ前記式（３）で表わされる繰返し単位と前記式（４）で表わされる繰返し単位のモル比が９５：５〜６０：４０である共重合アクリル樹脂［（Ａ）成分］及び
（Ｂ）還元イソシアネート基含有率が５．０〜６０重量％であるポリイソシアネート化合物類［（Ｂ）成分］を（Ａ）成分のヒドロキシ基１当量に対して還元イソシアネート基の総量で０．７〜５当量含む塗液を塗布し、熱硬化させた被膜であることが好ましい。ここで還元イソシアネート基とは初期からのイソシアネート基と後で生成するイソトアネート基の双方を包含する意味である。
【００３５】
前記プライマー層は、さらに耐候性向上の点から（Ｃ）成分として、　（Ａ）成分および（Ｂ）成分からなる硬化樹脂１００重量部に対して１０〜５０重量部の紫外線吸収剤を含むことがこのましい。
【００３６】
前記（Ａ）の共重合アクリル樹脂は前記式（３）および前記式（４）で表わされる繰返し単位からなる共重合体であり、対応するアルキルメタクリレートモノマーとヒドロキシ基を有するアクリレートまたはメタクリレートモノマーを共重合して得られるヒドロキシ基を有するアクリル樹脂である。
【００３７】
前記アルキルメタクリレートモノマーとしては、具体的には、メチルメタクリレート、エチルメタクリレート、プロピルメタクリレートおよびブチルメタクリレートを例示することができ、これらは単独または２種以上を混合して使用することができる。中でもメチルメタクリレートおよびエチルメタクリレートが好ましい。
【００３８】
また、ヒドロキシ基を有するアクリレートまたはメタクリレートモノマーとしては、具体的には、２−ヒドロキシエチルアクリレート、２−ヒドロキシエチルメタクリレート、２−ヒドロキシプロピルアクリレートおよび２−ヒドロキシプロピルメタクリレート等を例示することができ、これらは単独または２種以上を混合して使用することができる。中でも２−ヒドロキシエチルメタクリレートが好ましい。
【００３９】
前記ヒドロキシ基を有するアクリル樹脂は、機能性付与等のため、さらに他の繰返し単位を含んでいても良い。他の繰返し単位はアクリレートまたはメタクリレートモノマーと共重合可能なビニル系モノマーを重合させることで導入することできる。
【００４０】
前記他のビニル系モノマーとしては、接着性あるいは耐候性等の耐久性の面で、アクリル酸、メタクリル酸またはそれらの誘導体が好ましく使用される。具体的にはアクリル酸、メタクリル酸、アクリル酸アミド、メタクリル酸アミド、メチルアクリレート、エチルアクリレート、プロピルアクリレート、ブチルアクリレート、２−エチルヘキシルメタクリレート、ドデシルメタクリレート、２−（２’−ヒドロキシ−５−メタクリロキシエチルフェニル）−２Ｈ−ベンゾトリアゾール、２−（２’−ヒドロキシ−５−アクリロキシエチルフェニル）−２Ｈ−ベンゾトリアゾール等を例示することができ、これらは単独または２種以上を混合して使用することができる。また、共重合アクリル樹脂は単一組成のものを単独で使用する必要はなく、共重合アクリル樹脂を２種以上混合して使用しても良い。
【００４１】
前記共重合アクリル樹脂の分子量は、重量平均分子量で２０，０００以上が好ましく、５０，０００以上がより好ましく、また、重量平均分子量で１千万以下のものがより好ましく使用される。かかる分子量範囲の共重合アクリル樹脂は、プライマー層としたときにその密着性や強度などの性能が十分に発揮され、好ましい。
【００４２】
前記式（３）で表わされる繰返し単位と前記式（４）で表わされる繰返し単位のモル比は９５：５〜６０：４０の範囲であり、好ましくは９２：８〜６５：３５の範囲である。また、共重合アクリル樹脂の８０重量％以上が前記式（３）で表わされる繰返し単位および前記式（４）で表わされる繰返し単位であることが好ましく、９０重量％以上であることがより好ましく、典型的には共重合アクリル樹脂が実質的に前記式（３）で表わされる繰返し単位および前記式（４）で表わされる繰返し単位からなる共重合体であることが好ましい。上記範囲を外れると、硬化塗膜（被膜）にクラックが発生しやすくなり、好ましくない。
【００４３】
前記（Ｂ）のポリイソシアネート化合物類とは、ポリイソシアネート化合物及びポリイソシアネート化合物前駆体を包含する概念である。ポリイソシアネート化合物としては、例えばトリレンジイソシアネート、４，４−ジフェニルメタンジイソシアネート、１，５−ナフタレンジイソシアネート、トリフェニルメタントリイソシアネート、トリジンジイソシアネート、キシレンジイソシアネート、リジンジイソシアネート、トリメチルヘキサメチレンジイソシアネート、ダイマー酸ジイソシアネート、ヘキサメチレンジイソシアネート、ジシクロヘキシルメタンジイソシアネート、イソホロンジイソシアネート、またはこれらのポリイソシアネート化合物と多価アルコール、低分子量ポリエステル樹脂との付加物、あるいは上記したポリイソシアネート化合物同士の環化重合体、さらにはイソシアネート・ビュレット体等を挙げることができ、中でもヘキサメチレンジイソシアネート、イソホロンジイソシアネート等の脂肪族ポリイソシアネート化合物や脂肪族ポリイソシアネート化合物と多価アルコール、低分子量ポリエステル樹脂との付加物、脂肪族ポリイソシアネート化合物同士の環化重合体などは、特に優れた耐候性を奏する点で好ましい。
【００４４】
前記ポリイソシアネート化合物前駆体としては、前記ポリイソシアネート化合物のイソシアネート基にアセトオキシム、メチルエチルケトオキシム等のオキシム類マロン酸ジメチル、マロン酸ジエチル、アセト酢酸メチル、アセト酢酸エチル、アセチルアセトン等の活性メチレン化合物、メタノール、エタノール、２−プロパノール、ｎ−ブタノール、ｓｅｃ−ブタノール、２−エチル−１−ヘキサノール等のアルコール類、フェノール、クレゾール、エチルフェノール等のフェノール類に代表されるブロック化剤を付加させ、熱分解によりポリイソシアネート化合物を生成するブロックイソシアネート化合物を挙げることができる。このブロックイソシアネートは熱硬化反応時に初めてイソシアネート基が生成するので塗料組成物の貯蔵安定性に優れ、またイソシアネート基が副反応に消費されることが少なく、特に好ましく使用される。上記ポリイソシアネート化合物およびポリイソシアネート化合物前駆体は単独もしくは２種類以上を混合して使用することができる。
【００４５】
また、還元イソシアネート基とは上記ポリイソシアネート化合物が有する当初からのイソシアネート基と上記ポリイソシアネート化合物前駆体が有する事後即ち硬化終了までに生成するイソシアネート基の双方を包含する概念である。これらの基は双方存在してもよく、片方だけでも良い。還元イソシアネート基すなわち初期イソシアネート基および生成するイソシアネート基総量の含有率は５．０〜６０重量％、好ましくは６．０〜５５重量％、最も好ましくは６．０〜５０重量％である。還元イソシアネート基含有率が５．０重量％未満であるとアクリル樹脂に対するポリイソシアネート化合物および／またはポリイソシアネート化合物前駆体の配合量が多くなり、塗膜樹脂中の前記式（３）で表わされる繰返し単位の割合が低下するため、プラスチック基材との密着性が乏しくなる。また、６０重量％より多くなると、塗膜の可撓性が低下し、ハードコート層を熱硬化する際に塗膜にクラックが生じたり、環境の変化に対する耐久性を損なうため、好ましくない。
【００４６】
前記ヒドロキシ基を有するアクリル樹脂とポリイソシアネート化合物類［（Ｂ）成分］の混合量比は、（Ａ）成分の共重合アクリル樹脂のヒドロキシ基１当量に対して、（Ｂ）成分の初期および生成するイソシアネート基が０．７〜５当量、好ましくは０．７５〜３当量、最も好ましくは０．８〜２当量である。このような組成に調整することで、プライマー層はポリカーボネート板状成形体およびハードコート層であるオルガノシロキサン樹脂熱硬化層との良好な密着性を保つことができ、また、高水準の架橋密度を持つので紫外線や水、酸素による架橋密度の低下を引き起こしにくく、長期にわたる密着性、環境変化および高温環境下での耐久性を維持でき、耐候性に優れる。還元イソシアネート基が０．７当量より少ないと、架橋が不十分となるため高温環境での耐久性が不十分になり、また未反応のヒドロキシ基が水分子と高い親和性を示すために塗膜が吸湿し、このため耐候性や耐熱水性も低くなる。一方、還元イソシアネート基が５当量よりも多いと、塗膜層はアロファネート結合を伴った非常に架橋密度が高く、硬くてもろい層となり、環境の変化に対する追従性が悪くなり、環境の変化に対する密着性に劣り、好ましくない。
【００４７】
前記（Ｃ）の紫外線吸収剤としては、例えば２，４−ジヒドロキシベンゾフェノン、２−ヒドロキシ−４−メトキシベンゾフェノン、２−ヒドロキシ−４−オクトキシベンゾフェノン、２，２′−ジヒドロキシ−４，４′−ジメトキシベンゾフェノン等のベンゾフェノン類、２−（５′−メチル−２′−ヒドロキシフェニル）ベンゾトリアゾール、２−（３′−ｔ−ブチル−５′−メチル−２′−ヒドロキシフェニル）ベンゾトリアゾール、２−（３′，５′−ジ−ｔ−ブチル−２′−ヒドロキシフェニル）−５−クロロベンゾトリアゾール等のベンゾトリアゾール類、エチル−２−シアノ−３，３−ジフェニルアクリレート、２−エチルヘキシル−２−シアノ−３，３−ジフェニルアクリレート等のシアノアクリレート類、フェニルサリシレート、ｐ−オクチルフェニルサリシレート等のサリシレート類、ジエチル−ｐ−メトキシベンジリデンマロネート、ビス（２−エチルヘキシル）ベンジリデンマロネート等のベンジリデンマロネート類、２−（４，６−ジフェニル−１，３，５−トリアジン−２−イル）−５−〔（メチル）オキシ〕−フェノール、２−（４，６−ジフェニル−１，３，５−トリアジン−２−イル）−５−〔（エチル）オキシ〕−フェノール、２−（４，６−ジフェニル−１，３，５−トリアジン−２−イル）−５−〔（プロピル）オキシ〕−フェノール、２−（４，６−ジフェニル−１，３，５−トリアジン−２−イル）−５−〔（ブチル）オキシ〕−フェノール、２−（４，６−ジフェニル−１，３，５−トリアジン−２−イル）−５−〔（ヘキシル）オキシ〕−フェノール等のトリアジン類、２−（２’−ヒドロキシ−５−メタクリロキシエチルフェニル）−２Ｈ−ベンゾトリアゾールと該モノマーと共重合可能なビニル系モノマーとの共重合体、２−（２’―ヒドロキシ−５−アクリロキシエチルフェニル）―２Ｈ―ベンゾトリアゾールと該モノマーと共重合可能なビニル系モノマーとの共重合体、酸化チタン酸化セリウム、酸化亜鉛、酸化スズ、酸化タングステン、硫化亜鉛、硫化カドミウムなの金属酸化物微粒子類を挙げることができる。これらは単独使用もしくは２種以上を併用してもよく、塗膜樹脂１００重量部に対して、通常１〜１００重量部、好ましくは１０〜５０重量部、より好ましくは１５〜４５重量部用いられる。紫外線吸収剤の量が１重量部未満、場合により５重量部未満であると、紫外線の透過率が高くなり基材の黄変が生じたり密着性を低下させるため耐候性が乏しくなる。一方、１００重量部、場合により５０重量部を超えると、密着性が低下し、好ましくない。
【００４８】
前記プライマー層の膜厚は２〜１０μｍが好ましく、より好ましくは２〜８μｍである。この膜厚が２μｍ未満であると、板状成形体やハードコート層との接着性が低下し、また紫外線の透過率が高くなり、板状成形体の黄変が生じたり密着性を低下させるため、耐候性が乏しくなる。一方、膜厚が１０μｍより厚くなると、熱硬化時の架橋反応が十分進行せず、高温環境下での耐久性に乏しい塗膜になる。また、後述する（Ａ）〜（Ｃ）成分を溶解するために使用する溶媒の揮発が不十分となり、塗膜中に残存し、耐熱水性、耐候性を損ねるため、好ましくない。
【００４９】
本発明におけるプライマー層を形成する方法としては、（Ａ）〜（Ｃ）成分を、ポリカーボネート板状成形体と反応したり、該成形体を溶解したりしない揮発性の溶媒に溶解してコーティング液を調製し、この液をポリカーボネート板状成形体の片面または両面に塗布し、次いで該溶媒を加熱等により除去し、さらに加熱してヒドロキシ基と初期および／または加熱により生成するイソシアネート基を反応させ架橋させる方法を用いるのが好ましい。
【００５０】
この溶媒としては、例えばアセトン、メチルエチルケトン、メチルイソブチルケトン、シクロヘキサノン等のケトン類、テトラヒドロフラン、１，４−ジオキサン、１，２−ジメトキシエタン等のエーテル類、酢酸エチル、酢酸エトキシエチル等のエステル類、メタノール、エタノール、１−プロパノール、２−プロパノール、１−ブタノール、２−ブタノール、２−メチル−１−プロパノール、２−メチル−２−プロパノール、２−エトキシエタノール、１−メトキシ−２−プロパノール、２−ブトキシエタノール等のアルコール類、ｎ−ヘキサン、ｎ−ヘプタン、イソオクタン、ベンゼン、トルエン、キシレン、ガソリン、軽油、灯油等の炭化水素類、アセトニトリル、ニトロメタン、水等を挙げることができる。これらは単独で使用してもよいし２種以上を混合して使用してもよい。
【００５１】
前記ヒドロキシ基を有するアクリル樹脂とポリイソシアネート化合物類からなる組成物の溶媒にアルコールを用いる場合、ポリイソシアネート化合物類と溶媒中のアルコールが反応して熱硬化アクリル樹脂が期待の性能を発揮できないことが予想されるが、溶媒に用いるアルコールを主として上記のような殊に沸点１３０℃以下の２級または３級アルコールとすると、溶媒中のアルコールは系中のポリイソシアネート化合物類と反応する前に揮発除去され、本発明の熱硬化型アクリル樹脂からなる第１層の性能に問題を起こさない。
【００５２】
前記（Ａ）〜（Ｃ）からなる成分を含むコーティング液中の塗膜樹脂からなる固形分の濃度は１〜５０重量％が好ましく、３〜３０重量％がより好ましい。
【００５３】
前記（Ａ）〜（Ｃ）からなる成分を含むコーティング液のポリカーボネート板状成形体への塗布はバーコート法、ディップコート法、フローコート法、スプレーコート法、スピンコート法、ローラーコート法等の方法を、塗布される板状成形体の形状に応じて適宜選択することで行うことが好ましい。コーティング液の塗布は、ポリカーボネート板状成形体の用途にもよるが、該板状成形体の片面又は両面に行う。このコーティング液が塗布された板状成形体は、通常常温から該基材の熱変形温度以下の温度下で溶媒の乾燥、除去が行われ、加熱硬化する。この熱硬化は板状成形体の耐熱性に問題がない範囲で高い温度で行う方がより早く硬化を完了することができ好ましい。なお、常温では、熱硬化が完全には進行せず、プライマー層に求められる十分な架橋密度を持った被膜にならない。かかる熱硬化の過程で、熱硬化型アクリル樹脂組成物中の架橋性基が反応して被膜の架橋密度が上がり、密着性、耐熱水性、高温環境下での耐久性に優れたプライマー層となる。熱硬化は、好ましくは８０〜１６０℃の範囲、より好ましくは１００〜１４０℃の範囲、最も好ましくは１１０〜１３０℃の範囲で、好ましくは１０分間〜３時間、より好ましくは２０分間〜２時間、最も好ましくは３０分間から１時間３０分間加熱して架橋性基を架橋させ、プライマー層として上記塗膜樹脂を積層した板状成形体が得られる。熱硬化時間が１０分以下では架橋反応が十分に進行せず、高温環境下での耐久性、耐候性に乏しい塗膜層になることがある。一方、塗膜の性能上熱硬化時間は３時間以内で十分である。
【００５４】
前記コーティング液には、必要に応じ、硬化触媒、光安定剤、シランカップリング剤等を添加することができる。
【００５５】
この硬化触媒としては、例えばジ−ｎ−ブチル錫ジラウレート、ジ−ｎ−ブチル錫アセテート、ジ−ｎ−ブチル錫ジオクタノエート、ジ−ｎ−ブチル錫ビス（２−エチルヘキシルマレエート）、ジメチルヒドロキシ錫オレエート、ジメチル錫ジネオデカノエート、ジ−ｎ−オクチル錫ジラウレート、ジ−ｎ−オクチル錫ジマレエート、ｎ−ブチル錫トリス（２−エチルヘキサノエート）等の有機錫化合物、ジメチルエタノールアミン、トリエチレンジアミン等の第三級アミン類等を挙げることができる。これらは単独使用もしくは２種以上を併用してもよく、塗膜樹脂１００重量部に対して好ましくは０．００１〜３．０重量部、より好ましくは０．００２〜２．０重量部用いられる。硬化触媒が０．００１重量部未満であると、架橋反応を促進する作用が得られず、一方３．０重量部を超えると、該アクリル樹脂層とハードコート層との密着性が低下し、好ましくない。
【００５６】
前記光安定剤としては、例えばビス（２，２，６，６−テトラメチル−４−ピペリジル）カーボネート、ビス（２，２，６，６−テトラメチル−４−ピペリジル）サクシネート、ビス（２，２，６，６−テトラメチル−４−ピペリジル）セバケート、４−ベンゾイルオキシ−２，２，６，６−テトラメチルピペリジン、４−オクタノイルオキシ−２，２，６，６−テトラメチルピペリジン、ビス（２，２，６，６−テトラメチル−４−ピペリジル）ジフェニルメタン−ｐ，ｐ′−ジカーバメート、ビス（２，２，６，６−テトラメチル−４−ピペリジル）ベンゼン−１，３−ジスルホネート、ビス（２，２，６，６−テトラメチル−４−ピペリジル）フェニルホスファイト等のヒンダードアミン類、ニッケルビス（オクチルフェニルサルファイド、ニッケルコンプレクス−３，５−ジ−ｔ−ブチル−４−ヒドロキシベンジルリン酸モノエチラート、ニッケルジブチルジチオカーバメート等のニッケル錯体を挙げることができる。これらは単独使用もしくは２種以上を併用してもよく、塗膜樹脂１００重量部に対して好ましくは０．０１〜５０重量部、より好ましくは０．０５〜１０重量部用いられる。
【００５７】
前記シランカップリング剤としては、例えばγ−（２−アミノエチル）アミノプロピルトリメトキシシラン、γ−（２−アミノエチル）アミノプロピルメチルジメトキシシラン、γ−メタクリロキシプロピルトリメトキシシラン、Ｎ−β−（Ｎ−ビニルベンジルアミノエチル）−γ−アミノプロピルトリメトキシシラン・塩酸塩、γ−グリシドキシプロピルトリメトキシシラン、γ−メルカプトプロピルトリメトキシシラン、ビニルトリアセトキシシラン、γ−アニリノプロピルトリメトキシシラン、ビニルトリメトキシシラン、オクタデシルジメチル〔３−（トリメトキシシリル）プロピル〕アンモニウムクロライド、γ−ウレイドプロピルトリエトキシシラン等を挙げることができ、またこれらシランカップリング剤の部分加水分解縮合物も使用できる。かかる剤を添加することにより、板状成形体とプライマー層およびプライマー層とハードコート層の密着力が長期にわたり持続される。これらは単独使用もしくは２種以上を併用してもよく、塗膜樹脂１００重量部に対して好ましくは０．１〜５０重量部、より好ましくは０．２〜１０重量部用いられる。
【００５８】
前記共重合アクリル樹脂を主とする塗膜樹脂から硬化して形成されたプライマー層を形成することにより、ハードコート層とポリカーボネート板状成形体との密着性が良好となり、耐摩耗性および耐候性に優れた被覆ポリカーボネート板状成形体を得ることができる。
【００５９】
本発明において、前記プライマー層の上に積層されるハードコート層は、プライマー層との密着性に優れたものであれば、組成的に特に制約は無いが、
（Ｄ）コロイダルシリカ　及び
（Ｅ）下記式（５）で表わされるトリアルコキシシランの加水分解縮合物
【００６０】
【化１３】
2004027107.tif 000007
【００６１】
（但し、式中Ｒ３は炭素数１〜４のアルキル基、ビニル基、またはメタクリロキシ基、アミノ基、グリシドキシ基、３，４−エポキシシクロヘキシル基からなる群から選ばれる１以上の基で置換された炭素数１〜３のアルキル基であり、Ｒ４は炭素数１〜４のアルキル基である。）
からなる成分を含む塗液を塗布し、熱硬化させた薄膜であることが好ましい。
【００６２】
前記ハードコート層は、好適には（Ｄ）コロイダルシリカおよび（Ｅ）トリアルコキシシランの加水分解縮合物からなるオルガノシロキサン樹脂固形分、酸、硬化触媒および溶媒からなるコーティング液を用いて形成される。
【００６３】
前記（Ｄ）成分のコロイダルシリカとしては、直径が５〜２００ｎｍ、好ましくは５〜４０ｎｍのシリカ微粒子を水または有機溶媒中にコロイド状に分散させたものが用いられる。このコロイダルシリカは、水分散型および有機溶媒分散型のどちらでも良いが、水分散型のものがより好ましい。このコロイダルシリカとしては、具体的には、酸性水溶液中で分散させた商品として日産化学工業（株）のスノーテックスＯ、触媒化成工業（株）のカタロイドＳＮ３０、塩基性水溶液中で分散させた商品として日産化学工業（株）のスノーテックス３０、スノーテックス４０、触媒化成工業（株）のカタロイドＳ３０、カタロイドＳ４０、有機溶剤に分散させた商品として日産化学工業（株）のＭＡ−ＳＴ、ＩＰＡ−ＳＴ、ＮＢＡ−ＳＴ、ＩＢＡ−ＳＴ、ＥＧ−ＳＴ、ＸＢＡ−ＳＴ、ＮＰＣ−ＳＴ、ＤＭＡＣ−ＳＴ等を例示することができる。
【００６４】
前記（Ｅ）成分であるトリアルコキシシランの加水分解縮合物は、前記式（５）のトリアルコキシシランを加水分解縮合反応させたものである。
【００６５】
このトリアルコキシシランとしては、例えばメチルトリメトキシシラン、メチルトリエトキシシラン、エチルトリメトキシシラン、イソブチルトリメトキシシラン、ビニルトリメトキシシラン、ビニルトリエトキシシラン、γ−メタクリロキシプロピルトリメトキシシラン、β−（３，４−エポキシシクロヘキシル）エチルトリメトキシシラン、γ−グリシドキシプロピルトリメトキシシラン、γ−アミノプロピルトリメトキシシラン、γ−アミノプロピルトリエトキシシラン、Ｎ−β（アミノエチル）γ−アミノプロピルトリメトキシシラン、Ｎ−β（アミノエチル）γ−アミノプロピルトリエトキシシランなどを挙げることができる。これらは単独もしくは２種以上を混合して用いることができる。
【００６６】
また、特に耐摩耗性に優れたハードコート層を形成するコーティング組成物を得るためには７０重量％以上がメチルトリアルコキシシランであることが好ましく、実質的に全量がメチルトリアルコキシシランであることがさらに好ましい。ただし、密着性の改善、親水性、撥水性等の機能発現を目的として少量のメチルトリアルコキシシラン以外の上記トリアルコキシシラン類を添加することがある。
【００６７】
前記（Ｅ）成分は、トリアルコキシシランの一部または全部が加水分解したもの及び該加水分解物の一部または全部が縮合反応した縮合物等の混合物であり、これらはゾルゲル反応をさせることにより得ることができる。
【００６８】
前記オルガノシロキサン樹脂固形分である（Ｄ）成分および（Ｅ）成分の混合割合はコーティング液の安定性、得られる硬化膜の透明性、耐摩耗性、耐擦傷性、密着性及びクラック発生の有無等の点から決められ、好ましくは（Ｄ）成分が１０〜４０重量％、（Ｅ）成分がＲ３ＳｉＯ３／２に換算して６０〜９０重量％であり、さらに好ましくは（Ｄ）成分が１５〜３５重量％、（Ｅ）成分がＲ３ＳｉＯ３／２に換算して６５〜８５重量％である。
【００６９】
前記した（Ｄ）成分および（Ｅ）成分からなるオルガノシロキサン樹脂固形分は、以下のプロセスを経て調製することが、沈殿の生成がなく、より耐摩耗性に優れるコート層を得ることができ、好ましく採用される。
【００７０】
プロセス（１）：コロイダルシリカ分散液中で前記式（５）のトリアルコキシシランを酸性条件下加水分解縮合反応させる。
【００７１】
ここで、トリアルコキシシランの加水分解反応に必要な水は、水分散型のコロイダルシリカ分散液を使用した場合はこの分散液から供給され、必要であればさらに水を加えてもよい。トリアルコキシシラン１当量に対して通常１〜１０当量、好ましくは１．５〜７当量、さらに好ましくは３〜５当量の水が用いられる。
【００７２】
このトリアルコキシシランの加水分解縮合反応は、酸性条件下で行うのが好ましく、この条件下で加水分解を行うために一般的には加水分解剤として酸が使用される。この酸は、予めトリアルコキシシランまたはコロイダルシリカ分散液に添加するか、両者を混合後に添加してもよい。また、この添加は１回或いは２回以上に分けることもできる。この酸としては、例えば塩酸、硫酸、硝酸、リン酸、亜硝酸、過塩素酸、スルファミン酸等の無機酸、ギ酸、酢酸、プロピオン酸、酪酸、シュウ酸、コハク酸、マレイン酸、乳酸、パラトルエンスルホン酸等の有機酸を挙げることができ、ｐＨコントロールの容易さの観点からギ酸、酢酸、プロピオン酸、酪酸、シュウ酸、コハク酸、マレイン酸等の有機カルボン酸が好ましく、酢酸が特に好ましい。
【００７３】
前記酸として無機酸を使用する場合は、０．０００１〜２規定、更には０．００１〜０．１規定の濃度で使用するのが好ましく、また有機酸を使用する場合はトリアルコキシシラン１００重量部に対して０．１〜５０重量部、更には１〜３０重量部の範囲で用いるのが好ましい。
【００７４】
本発明におけるハードコート塗液は、さらに、
（Ｄ）コロイダルシリカ、
（Ｆ）下記式（６）で表わされるメチルトリアルコキシシランの加水分解縮合物
【００７５】
【化１４】
2004027107.tif 000008
【００７６】
（但し、式中Ｒ４は炭素数１〜４のアルキル基である。）
及び
（Ｈ）硬化触媒
からなる成分を含む塗液であることが好ましい。
【００７７】
トリアルコキシシラン、特にメチルトリアルコキシシランの加水分解、縮合反応の条件は使用するトリアルコキシシランの種類、系中に共存するコロイダルシリカの種類、量によって変化するので一概には云えないが、通常、系の温度が２０〜４０℃、反応時間が１時間〜数日間である。トリアルコキシシラン、特にメチルトリアルコキシシランの加水分解反応は発熱反応だが、系の温度は最高でも６０℃を超えないことが望ましい。このような条件で十分に加水分解反応を進行させた上で、コート剤の安定化のため４０〜８０℃で１時間〜数日間縮合反応を進行させることも好ましく行われる。　この反応で、例えば前記式（６）のメチルトリアルコキシシランは加水分解されて下記式（８）
【００７８】
【化１５】
2004027107.tif 000009
【００７９】
（但し、式中Ｒ１は炭素数１〜４のアルキル基、ｎは１〜３の整数を意味する。）
で表わされる加水分解物となり、生成したＳｉ−ＯＨはコロイダルシリカ中のＳｉ−ＯＨや、この分子とは別のトリアルコキシシラン加水分解物分子のＳｉ−ＯＨと縮合反応を起こしてＳｉ−Ｏ−Ｓｉ結合を形成し、生成した縮合物もまた別のＳｉ−ＯＨと縮合反応を起こしてＳｉ−Ｏ−Ｓｉ結合を形成する。この加水分解反応及び縮合反応は完全ではなく部分的に進行する。
【００８０】
オルガノシロキサン樹脂組成物には適切な加水分解、縮合割合が存在し、加水分解反応の進行が不十分だと熱硬化時に原料トリアルコキシシランの蒸散、急激な硬化反応の進行等の原因でヘアークラックが発生する。一方、縮合反応が進行しすぎるとゾル中の粒子径が大きくなりすぎ、適切な架橋反応が不可能になるため耐摩耗性が低下する。
前記ハードコート層には、さらに高いレベルの耐摩耗性を実現するために、下記式（７）で表わされるテトラアルコキシシランを（Ｇ）成分として含有させることができる。
【００８１】
【化１６】
2004027107.tif 000010
【００８２】
（但し、式中Ｒ５は炭素数１〜４のアルキル基である。）
前記テトラアルコキシシランとしては、例えばテトラメトキシシラン、テトラエトキシシラン、テトラｎ−プロポキシシシラン、テトライソプロポキシシラン、テトラｎ−ブトキシシラン、テトライソブトキシシランなどが挙げられ、好ましくはテトラメトキシシラン、テトラエトキシシランである。これらのテトラアルコキシシランは単独もしくは２種以上を混合して使用できる。
【００８３】
前記テトラアルコキシシランの添加は、（ｉ）上記プロセス（１）の反応で得られた反応液に前記式（７）のテトラアルコキシシランを添加し、加水分解縮合反応せしめる方法、（ｉｉ）上記プロセス（１）の反応で得られた反応液と、予め前記式（７）のテトラアルコキシシランを加水分解縮合反応せしめておいた反応液とを混合する方法で行うことができる。ただし、添加方法はこれらに限定されるものではない。
【００８４】
（ｉ）上記プロセス（１）の反応で得られた反応液にテトラアルコキシシランを添加し加水分解縮合反応せしめる場合、この加水分解縮合反応は酸性条件下で行われる。上記プロセス（１）の反応で得られた反応液は通常、酸性で水を含んでいるのでテトラアルコキシシランはそのまま添加するだけでもよいし、必要であればさらに水、酸を添加してもよい。この酸としては前記した酸と同様のものが使用され、酢酸や塩酸などの揮発性の酸が好ましい。この酸として無機酸を使用する場合は通常０．０００１〜２規定、好ましくは０．００１〜０．１規定の濃度で使用し、また有機酸を使用する場合はテトラアルコキシシラン１００重量部に対して０．１〜５０重量部、好ましくは１〜３０重量部の範囲で用いられる。
【００８５】
加水分解反応に必要な水はテトラアルコキシシラン１当量に対して通常１〜１００当量、好ましくは２〜５０当量、さらに好ましくは４〜３０当量の水が用いられる。
【００８６】
前記テトラアルコキシシランの加水分解、縮合反応の条件は使用するテトラアルコキシシラン化合物の種類、系中に共存するコロイダルシリカの種類、量によって変化するので一概には云えないが、通常、系の温度が２０〜４０℃、反応時間が１０分間〜数日間である。
この反応で前記式（７）のテトラアルコキシシランはまず加水分解反応して下記式（９）
【００８７】
【化１７】
2004027107.tif 000011
【００８８】
（但し、式中Ｒ２は炭素数１〜４のアルキル基、ｐは１〜４の整数を意味する。）
で表わされる加水分解物になり、次いでトリアルコキシシラン加水分解（縮合）物が縮合したコロイダルシリカ中のＳｉ−ＯＨ、トリアルコキシシラン加水分解（縮合）物中のＳｉ−ＯＨ、さらにテトラアルコキシシラン加水分解（縮合）物中のＳｉ−ＯＨと縮合反応してＳｉ−Ｏ−Ｓｉ結合を形成する。この加水分解反応及び縮合反応は完全ではなく部分的に進行する。
【００８９】
一方、（ｉｉ）上記プロセス（１）の反応で得られた反応液と、予め前記式（７）のテトラアルコキシシランを加水分解縮合反応せしめておいた反応液とを混合する場合は、まずテトラアルコキシシランを加水分解縮合させる必要がある。この加水分解縮合反応は酸性条件下、テトラアルコキシシラン１当量に対して通常１〜１００当量、好ましくは２〜５０当量、さらに好ましくは４〜２０当量の水を用いて２０〜４０℃で１時間〜数日反応させることによって行われる。この加水分解縮合反応には酸が使用される。この酸としては前記した酸と同様のものを挙げることができ、酢酸や塩酸などの揮発性の酸が好ましい。この酸は無機酸を使用する場合は通常０．０００１〜２規定、好ましくは０．００１〜０．１規定の濃度で用い、有機酸を使用する場合はテトラアルコキシシラン１００重量部に対して０．１〜５０重量部、好ましくは１〜３０重量部の範囲で用いられる。
【００９０】
この反応でテトラアルコキシシランはまず加水分解されて前記式（９）で表わされる加水分解物となり、次いでかかる加水分解物のＳｉ−ＯＨ同士が縮合反応してＳｉ−Ｏ−Ｓｉ結合を形成する。この加水分解反応及び縮合反応は完全ではなく部分的に進行する。
【００９１】
さらに、プロセス（１）の反応で得られた反応液と、前記テトラアルコキシシランを加水分解縮合反応させた反応液とを混合すると、テトラアルコキシシラン加水分解（縮合）物がトリアルコキシシラン加水分解（縮合）物が縮合したコロイダルシリカ中のＳｉ−ＯＨ、トリアルコキシシラン加水分解（縮合）物中のＳｉ−ＯＨ、他のテトラアルコキシシラン加水分解（縮合）物中のＳｉ−ＯＨと縮合反応してＳｉ−Ｏ−Ｓｉ結合を形成する。この縮合反応も完全ではなく部分的に進行する。
【００９２】
この方法でオルガノシロキサン樹脂固形分を調製することにより、コーティング液中でシリカ微粒子とテトラアルコキシシラン加水分解部分縮合物とが直接強固に結合して沈殿が生成するのを防ぐことができる。一方、コロイダルシリカ中にトリアルコキシシランとテトラアルコキシシランを混合し、該アルコキシシランを並行して加水分解縮合反応させるような方法では、沈殿が発生したり、十分な耐摩耗性が得られない。
【００９３】
前記オルガノシロキサン樹脂固形分である（Ｄ）〜（Ｇ）成分の混合割合はコーティング液の安定性、得られる硬化膜の透明性、耐摩耗性、耐擦傷性、密着性及びクラック発生の有無等の点から決められ、好ましい混合割合は（Ｄ）成分が５〜４５重量％、（Ｅ）成分又は（Ｆ）成分がＲ３ＳｉＯ３／２に換算して５０〜８０重量％、（Ｇ）成分がＳｉＯ２に換算して２〜３０重量％であり、好ましくは（Ｄ）成分が１５〜３５重量％、（Ｅ）成分又は（Ｆ）成分がＲ３ＳｉＯ３／２に換算して５５〜７５重量％、（Ｇ）成分がＳｉＯ２に換算して３〜２０重量％である。
【００９４】
前記ハードコート塗液は、通常、さらに硬化触媒を含有する。この触媒としては、ギ酸、プロピオン酸、酪酸、乳酸、酒石酸、コハク酸等の脂肪族カルボン酸のリチウム塩、ナトリウム塩、カリウム塩等のアルカリ金属塩、ベンジルトリメチルアンモニウム塩、コリン塩、テトラメチルアンモニウム塩、テトラエチルアンモニウム塩等の４級アンモニウム塩を挙げることができる。この硬化触媒は（Ｄ）ないし（Ｇ）成分からなるオルガノシロキサン樹脂固形分１００重量部に対して、好ましくは０．０１〜１０重量部であり、より好ましくは０．１〜５重量部である。
【００９５】
前記ハードコート塗液に用いられる溶媒としては、前記オルガノシロキサン樹脂固形分が安定に溶解することが必要であり、そのためには少なくとも２０重量％以上、好ましくは５０重量％以上がアルコールであることが望ましい。このアルコールとしては、例えばメタノール、エタノール、１−プロパノール、２−プロパノール、１−ブタノール、２−ブタノール、２−メチル−１−プロパノール、２−エトキシエタノール、４−メチル−２−ペンタノール、２−ブトキシエタノール等を挙げることができ、炭素数１〜４の低沸点アルコールが好ましく、溶解性、安定性及び塗工性の点で２−プロパノールが特に好ましい。この溶媒中には水分散型コロイダルシリカ中の水で該加水分解反応に関与しない水分、アルコキシシランの加水分解に伴って発生する低級アルコール、有機溶媒分散型のコロイダルシリカを使用した場合にはその分散媒の有機溶媒、コーティング液のｐＨ調節のために添加される酸も含まれる。ｐＨ調節のために使用される酸としては塩酸、硫酸、硝酸、リン酸、亜硝酸、過塩素酸、スルファミン酸等の無機酸、ギ酸、酢酸、プロピオン酸、酪酸、シュウ酸、コハク酸、マレイン酸、乳酸、パラトルエンスルホン酸等の有機酸を挙げることができ、ｐＨコントロールの容易さの観点からギ酸、酢酸、プロピオン酸、酪酸、シュウ酸、コハク酸、マレイン酸等の有機カルボン酸が好ましい。その他の溶媒としては水／アルコールと混和することが必要であり、例えばアセトン、メチルエチルケトン、メチルイソブチルケトン等のケトン類、テトラヒドロフラン、１，４−ジオキサン、１，２−ジメトキシエタン等のエーテル類、酢酸エチル、酢酸ｎ−ブチル、酢酸イソブチル、酢酸エトキシエチル等のエステル類が挙げられる。溶媒は（Ｄ）ないし（Ｇ）成分からなるオルガノシロキサン樹脂固形分１００重量部に対して好ましくは５０〜９００重量部、より好ましくは１５０〜７００重量部である。
【００９６】
ハードコート塗液は、酸及び硬化触媒の含有量を調節することによりｐＨを３．０〜６．０、好ましくは４．０〜５．５に調整することが望ましい。これにより、常温での塗液のゲル化を防止し、保存安定性を増すことができる。この塗液は、通常数時間から数日間更に熟成させることにより安定な組成物になる。
【００９７】
前記ハードコート層には、さらに前述した紫外線吸収剤を含有させることによりさらに耐候性を高めることができる。この紫外線吸収剤はオルガノシロキサン樹脂固形分１００重量部に対し０．１〜６．０重量部、好ましくは０．２〜５．０重量部用いられる。
【００９８】
ハードコート塗液は、ポリカーボネート板状成形体上に形成されたプライマー層の上にコーティングされ、加熱硬化することにより硬化樹脂被膜のハードコート層を形成する。ハードコート層の形成はプライマー層の形成に引き続き連続して行うことが好ましい。塗布方法としては、バーコート法、ディップコート法、フローコート法、スプレーコート法、スピンコート法、ローラーコート法等の方法を、塗布される成形体の形状に応じて適宜選択することができる。この塗液が塗布された板状成形体は、通常常温から該成形体の熱変形温度以下の温度下で溶媒を乾燥、除去した後、加熱硬化する。かかる熱硬化は成形体の耐熱性に問題がない範囲で高い温度で行う方がより早く硬化を完了することができ好ましい。なお、常温では、熱硬化が進まず、硬化被膜を得ることができない。これは、コーティング液のオルガノシロキサン樹脂固形分が部分的に縮合したものであることを意味する。この熱硬化の過程で、残留するＳｉ−ＯＨが縮合反応を起こしてＳｉ−Ｏ−Ｓｉ結合を形成し、耐摩耗性に優れたコート層となる。熱硬化は好ましくは５０℃〜２００℃の範囲、より好ましくは８０℃〜１６０℃の範囲、さらに好ましくは１００℃〜１４０℃の範囲で、好ましくは１０分間〜４時間、より好ましくは２０分間〜３時間、さらに好ましくは３０分間〜２時間加熱硬化する。
【００９９】
前記ハードコート層の厚みは、通常２〜１０μｍ、好ましくは３〜８μｍである。ハードコート層の厚みがかかる範囲であると、熱硬化時に発生する応力のためにコート層にクラックが発生したり、コート層と成形体との密着性が低下したりすることがなく、本発明の目的とする十分な耐摩耗性を有するハードコート層が得られることとなる。
【０１００】
さらに、本発明のプライマー層およびハードコート層の上記コーティング液には、塗工性並びに得られる塗膜の平滑性を向上する目的で、公知のレベリング剤を配合することができる。この剤としては、東レ・ダウコーニング・シリコーン（株）のシリコーン化合物ＳＨ２００−１００ｃｓ、ＳＨ２８ＰＡ、ＳＨ２９ＰＡ、ＳＨ３０ＰＡ、ＳＴ８３ＰＡ、ＳＴ８０ＰＡ、ＳＴ９７ＰＡ、ＳＴ８６ＰＡ、ＳＨ２１ＰＡ、信越化学工業（株）のシリコーン化合物ＫＰ３２１、ＫＰ３２２、ＫＰ３２３、ＫＰ３２４、ＫＰ３２６、ＫＰ３４０、ＫＰ３４１、大日本インキ化学工業（株）のフッ素系界面活性剤Ｆ−１７９、Ｆ−８１２Ａ、Ｆ−８１５等を挙げることができる。これらは単独使用もしくは２種以上を併用してもよく、塗膜樹脂１００重量部に対して好ましくは０．０００１〜２．０重量部、より好ましくは０．０００５〜１．０重量部用いられる。また、本発明の目的を損なわない範囲で染料、顔料、フィラーなどを添加してもよい。
【０１０１】
かくして得られる本発明の被覆ポリカーボネート板状成形体は、特定の熱膨張係数を有する熱硬化型アクリル樹脂層を主とするプライマー層並びにコロイダルシリカ、トリアルコキシシラン加水分解縮合物からなるオルガノポリシロキサン樹脂を熱硬化してなるハードコート層を有することにより、従来にない高いレベルの耐候性、耐摩耗性を持ち、高温環境下で十分な耐久性を持つ成形体となる。
【０１０２】
本発明の被覆ポリカーボネート板状成形体は、航空機、車輛、自動車等の窓ガラス、建設機械の窓ガラス、ビル、家、温室などの窓ガラス、ガレージ、アーケードの屋根、前照灯レンズ、光学用のレンズ、ミラー、眼鏡、ゴーグル、遮音壁、信号機灯のレンズ、カーブミラー、バイクの風防、銘板、その他各種シート等に好適に使用することができる。
【０１０３】
また、本発明の被覆ポリカーボネート板状成形体は、Ｃａｌｉｂｒａｓｅ社製ＣＳ−１０Ｆ摩耗輪を使用し、荷重５００ｇ下１０００回転のテーバー摩耗試験（ＡＳＴＭ　Ｄ１０４４）を行い、その試験前後のヘーズ値の変化が６％以下であるものが好ましい。
【０１０４】
【実施例】
以下、実施例により本発明を詳述するが本発明はもとよりこれに限定されるものではない。なお、得られた透明プラスチック成形体は以下の方法によって評価した。また、実施例中の「部」および「％」は重量部および重量％を意味する。（１）外観評価
目視にて試験片のコート層外観（異物の有無）、ひび割れ（クラック）の有無を確認した。
【０１０５】
（２）密着性
コート層にカッターナイフで１ｍｍ間隔の１００個の碁盤目を作りニチバン製粘着テープ（商品名“セロテープ”）を圧着し、垂直に強く引き剥がして基材上に残った碁盤目の数で評価した（ＪＩＳ　Ｋ５４００に準拠）。
【０１０６】
（３）耐擦傷性
試験片を＃００００のスチールウールで擦った後、表面の傷つきの状態を目視により５段階で評価した。
１：５００ｇ荷重で１０回擦っても全く傷つかない
２：５００ｇ荷重で１０回擦ると僅かに傷つく
３：５００ｇ荷重で１０回擦ると少し傷つく
４：５００ｇ荷重で１０回擦ると傷つく
５：１００ｇ荷重で１０回擦ると傷つく
【０１０７】
（４）耐摩耗性
ＪＩＳ　Ｒ３２１２　に準じ、Ｃａｌｉｂｒａｓｅ社製ＣＳ−１０Ｆの摩耗輪を用い、荷重５００ｇで１０００回転のテーバー摩耗試験を行い、テーバー摩耗試験後のヘーズとテーバー摩耗試験前のヘーズとの差△Ｈを測定して評価した。但し、摩耗輪のリフェースは研磨紙ＡＡ−４００の代わりに研磨紙Ｓ−１１をもちいて２５回転で行なった。
（ヘーズ＝Ｔｄ／Ｔｔ×１００、Ｔｄ：散乱光線透過率、Ｔｔ：全光線透過率）
【０１０８】
（５）耐熱水性
試験片を沸騰水中に浸漬したコート層にクラックや剥膜離など外観変化や、密着性低下などが始まるまでの時間を測定した。
【０１０９】
（６）環境サイクルテスト
試験片を８０℃で８０％ＲＨ環境下に４時間、２５℃で５０％ＲＨ環境下に１時間、−１５℃環境下に４時間、２５℃で５０％ＲＨ環境下に１時間放置するサイクルを１サイクルとし、このようなサイクルを繰り返し、た後で試験片を取り出して外観、密着性が低下するサイクル数を評価した。
【０１１０】
（７）高温環境耐久性
試験片を１０５℃環境下で放置し、外観変化、密着性低下が生じるまでの時間を評価した。
【０１１１】
（８）耐侯性
試験片をスガ試験機製（株）スーパーキセノンウェザーメーターＳＸ−７５を用いて、ＵＶ照射強度１８０Ｗ／ｍ２、ブラックパネル温度６３℃、１２０分中１８分降雨条件下で暴露し、外観の変化や密着性の低下を起こすまでの時間を評価した。
【０１１２】
（ポリカーボネート板状成型体の製造）
［参考例１］
ポリカーボネート樹脂パウダー（帝人化成（株）パンライト　Ｌ−１２２５ＷＸ）９６．７５部、紫外線吸収剤（チバガイギー社　ＴＩＮＵＶＩＮ　１５７７ＦＦ）　０．１部、安定剤（サンドスタブ社　Ｐ−ＥＰＱ　ＰＬＵＳ　０．０３部、離型剤　ＳＨ５５６（東レダウコーニングシリコン社）０．１２部をタンブラーで混合した後押出し、離型剤を１２００ｐｐｍ含有するポリカーボネート樹脂ペレットを得た。得られたポリカーボネート樹脂ペレットを押し出し成型によって厚さ３ｍｍのポリカーボネート板状成型体を得た。
【０１１３】
［参考例２］
離型剤を０．０４５部とした他は［参考例１］と同様にして　離型剤を４５０ｐｐｍ含有するポリカーボネート樹脂ペレットを得た。　得られたポリカーボネート樹脂を射出成型によって　厚み３ｍｍのポリカーボネート板状成型体を得た。
【０１１４】
［参考例３］
ポリカーボネート樹脂として、２，２−ビス（４−ヒドロキシフェニル）プロパン　が９０モル％、１，１−ビス（４−ヒドロキシフェニル）−３，５−トリメチルフェニルヘキサノン　が１０モル％であるビスフェノールからのポリカーボネート樹脂を用いた以外は［参考例２］と同様にして、ポリカーボネート板状成型体をえた。
【０１１５】
［参考例４］
ポリカーボネート樹脂として、２，２−ビス（４−ヒドロキシフェニル）プロパン　が９０モル％、α、α‘−ビス（４−ヒドロキシフェニル）−ｍ−ジイソプロピルベンゼンが１０モル％であるビスフェノールからのポリカーボネート樹脂を用いた以外は［参考例２］同様にして、ポリカーボネート板状成型体を得た。
【０１１６】
（アクリル樹脂（Ｉ）〜（ＶＩ）の合成）
［参考例５］
還流冷却器及び撹拌装置を備え、窒素置換したフラスコ中にメチルメタクリレート（以下ＭＭＡと略称する）８０．１部、２−ヒドロキシエチルメタクリレート（以下ＨＥＭＡと略称する）１３部、アゾビスイソブチロニトリル（以下ＡＩＢＮと略称する）０．１４部及び１，２−ジメトキシエタン２００部を添加混合し、溶解させた。次いで、窒素気流中７０℃で６時間攪拌下に反応させた。得られた反応液をｎ−ヘキサンに添加して再沈精製し、ＭＭＡ／ＨＥＭＡの組成比９０／１０（モル比）のコポリマー（アクリル樹脂（Ｉ））８０部を得た。該コポリマーの水酸基価は５４．３ｍｇＫＯＨ／ｇ、重量平均分子量はＧＰＣの測定（カラム；Ｓｈｏｄｅｘ　ＧＰＣＡ−８０４、溶離液；ＴＨＦ）からポリスチレン換算で１８００００であった。
【０１１７】
［参考例６］
ＭＭＡ８０．１部、ＨＥＭＡ２６部、ＡＩＢＮ０．１８部を用いる以外は参考例１と同様にしてＭＭＡ／ＨＥＭＡの組成比８０／２０（モル比）のコポリマー（アクリル樹脂（ＩＩ））９０部を得た。該コポリマーの水酸基価は１０１．８ｍｇＫＯＨ／ｇ、重量平均分子量はポリスチレン換算で８００００であった。
【０１１８】
［参考例７］
エチルメタクリレート（以下ＥＭＡと略称する）１０２．７部、ＨＥＭＡ１３部、ＡＩＢＮ０．１８部を用いる以外は参考例５と同様にしてＥＭＡ／ＨＥＭＡの組成比９０／１０（モル比）のコポリマー（アクリル樹脂（ＩＩＩ））１００部を得た。該コポリマーの水酸基価は４６．７ｍｇＫＯＨ／ｇ、重量平均分子量はポリスチレン換算で８００００であった。
【０１１９】
［参考例８］
ＥＭＡ９７部、ＨＥＭＡ１９．５部、ＡＩＢＮ０．１８部を用いる以外は参考例３と同様にしてＥＭＡ／ＨＥＭＡの組成比８５／１５（モル比）のコポリマー（アクリル樹脂（ＩＶ））１００部を得た。該コポリマーの水酸基価は７２．１ｍｇＫＯＨ／ｇ、重量平均分子量はポリスチレン換算で８００００であった。
【０１２０】
［参考例９］
ＭＭＡ９５．１部、３−メタクリロキシプロピルトリメトキシシラン（以下ＭＰＴＭＳと略称する）１２．４部、ＡＩＢＮ０．２部を用いる以外は参考例５と同様にしてＭＭＡ／ＭＰＴＭＳの組成比９５／５（モル比）のコポリマー（アクリル樹脂（Ｖ））８５部を得た。該コポリマーの重量平均分子量はポリスチレン換算で８００００であった。
【０１２１】
［参考例１０］
ＭＭＡ５５部、ＨＥＭＡ５８．５部、ＡＩＢＮ０．１８部を用いる以外は参考例１と同様にしてＭＭＡ／ＨＥＭＡの組成比５５／４５（モル比）のコポリマー（アクリル樹脂（ＶＩ））９０部を得た。該コポリマーの水酸基価は２２１．８ｍｇＫＯＨ／ｇ、重量平均分子量はポリスチレン換算で１０００００であった。
【０１２２】
（オルガノシロキサン樹脂溶液の調製）
［参考例１１］
メチルトリメトキシシラン１４２部、蒸留水７２部、酢酸２０部を氷水で冷却下混合した。この混合液を２５℃で１時間攪拌し、イソプロパノール１１６部で希釈してメチルトリメトキシシラン加水分解縮合物溶液（Ｘ）３５０部を得た。
【０１２３】
［参考例１２］
テトラエトキシシラン２０８部、０．０１Ｎ塩酸８１部を氷水で冷却下混合した。この混合液を２５℃で３時間攪拌し、イソプロパノール１１部で希釈してテトラエトキシシラン加水分解縮合物溶液（Ｙ）３００部を得た。
【０１２４】
［実施例１］
（第１層用組成物）前記アクリル樹脂（Ｉ）８．９部および２−（２’−ヒドロキシー５’−ｔ−オクチルフェニル）ベンゾトリアゾール２．５部をメチルエチルケトン２０部、メチルイソブチルケトン３０部および２−プロパノール３０部からなる混合溶媒に溶解し、さらにこの溶液に前記アクリル樹脂（Ｉ）のヒドロキシ基１当量に対してイソシアネート基が１．５当量となるようにヘキサメチレンジイソシアネート１．１部を添加して２５℃で５分間攪拌しコーティング用組成物（ｉ−１）を調製した。
【０１２５】
（第２層用組成物）水分散型コロイダルシリカ分散液（日産化学工業（株）製スノーテックス３０　固形分濃度３０重量％）１００部に蒸留水２部、酢酸２０部を加えて攪拌し、この分散液に氷水浴で冷却下メチルトリメトキシシラン１３０部を加えた。この混合液を２５℃で１時間攪拌して得られた反応液に、硬化触媒として酢酸ナトリウム２部を氷水冷却下で混合し、イソプロパノール２００部で希釈してコーティング用組成物（ｉｉ−１）を得た。
【０１２６】
［参考例１］で得られたポリカーボネート樹脂板状体（以下ＰＣ板と略称する）上に、コーティング用組成物（ｉ−１）をワイヤバーで塗布し、２５℃で２０分間静置後、１２０℃で１時間熱硬化させた。第１層の膜厚は４．０μｍだった。次いで、該シートの被膜表面上にコーティング用組成物（ｉｉ−１）をワイヤバー（バーコート法）で塗布し、２５℃で２０分間静置後、１２０℃で１時間熱硬化させた。第２層の膜厚は５．０μｍだった。得られたＰＣ樹脂成形体の評価結果を表４に示した。
【０１２７】
［実施例２］
（第１層用組成物）前記アクリル樹脂（ＩＩ）８．３部および２，４−ジヒドロキシベンゾフェノン２部をメチルエチルケトン３０部、メチルイソブチルケトン３０部および２−メチル−２−プロパノール３０部からなる混合溶媒に溶解し、次いでこの溶液に前記アクリル樹脂（ＩＩ）のヒドロキシ基１当量に対してイソシアネート基が１当量となるようにイソホロンジイソシアネート１．７部を添加して２５℃で５分間攪拌し、コーティング用組成物（ｉ−２）を調製した。
【０１２８】
（第２層用組成物）水分散型コロイダルシリカ分散液（日産化学工業（株）製スノーテックス３０　固形分濃度３０重量％）１００部に酢酸２０部を加えて攪拌し、この分散液に氷水浴で冷却下メチルトリメトキシシラン１２２部を加えた。この混合液を２５℃で１時間攪拌して得られた反応液に、硬化触媒として酢酸カリウム１部を氷水冷却下で混合し、イソプロパノール４０８部で希釈してコーティング用組成物（ｉｉ−２）を得た。
【０１２９】
［参考例２］で得られたＰＣ板上に、コーティング用組成物（ｉ−２）をワイヤバーで塗布し、２５℃で２０分間静置後、１２０℃で１時間熱硬化させた。第１層の膜厚は４．０μｍだった。次いで、該シートの被膜表面上にコーティング用組成物（ｉｉ−２）をワイヤバーで塗布し、２５℃で２０分間静置後、１１０℃で２時間熱硬化させた。第２層の膜厚は３．５μｍだった。得られたＰＣ樹脂成形体の評価結果を表４に示した。
【０１３０】
［実施例３］
（第１層用組成物）前記アクリル樹脂（ＩＩＩ）７．７部および２−（２’−ヒドロキシー５’−ｔ−オクチルフェニル）ベンゾトリアゾール１．５部をメチルエチルケトン４０部、メチルイソブチルケトン２０部、イソプロパノール２４部、および１−メトキシ−２−プロパノール３．２部からなる混合溶媒に溶解し、次いでこの溶液に前記アクリル樹脂（Ｉ）のヒドロキシ基１当量に対してイソシアネート基が１当量となるようにＶＥＳＴＡＮＡＴＢ１３５８／１００（デグサジャパン製ポリイソシアネート化合物前駆体）２．３部、ジ−ｎ−ブチル錫ジラウレート０．００１部を添加し、２５℃で５分間攪拌してコーティング用組成物（ｉ−３）を調製した。
【０１３１】
（第２層用組成物）水分散型コロイダルシリカ分散液（日産化学工業（株）製スノーテックス３０　固形分濃度３０重量％）６０部に蒸留水２８部、酢酸２０部を加えて攪拌し、この分散液に氷水浴で冷却下メチルトリメトキシシラン１３０部を加えた。この混合液を２５℃で１時間攪拌して得られた反応液に、硬化触媒として酢酸ベンジルトリメチルアンモニウム４部を氷水冷却下で混合し、イソプロパノール１７２部で希釈してコーティング用組成物（ｉｉ−３）を調製した。
【０１３２】
［参考例１］で得られたＰＣ板と）上に、コーティング用組成物（ｉ−３）をワイヤバーで塗布し、２５℃で２０分間静置後、１２０℃で１時間熱硬化させた。第１層の膜厚は４．０μｍだった。次いで、該シートの被膜表面上にコーティング用組成物（ｉｉ−３）をワイヤバーで塗布し、２５℃で２０分間静置後、１２０℃で２時間熱硬化させた。第２層の膜厚は４．０μｍだった。得られたＰＣ樹脂成形体の評価結果を表３に示した。
【０１３３】
［実施例４］
（第１層用組成物）前記アクリル樹脂（ＩＶ）５．８部および２−（４，６ジフェニル−１，３，５−トリアジン−２−イル）−５−［（ヘキシル）オキシ］−フェノール２．５部をメチルエチルケトン４０部、メチルイソブチルケトン２０部、および２−メチル−２−プロパノール２５部からなる混合溶媒に溶解し、次いでこの溶液に前記アクリル樹脂（ＩＶ）のヒドロキシ基１当量に対してイソシアネート基が１．２当量となるようにタケネートＸＢ−７２−Ｈ６（三井武田ケミカル製ポリイソシアネート化合物前駆体）４．０部、ＡＰＺ−６６３３（日本ユニカー製シランカップリング剤）０．１部を添加し、２５℃で５分間攪拌してコーティング用組成物（ｉ−４）を調製した。
【０１３４】
（第２層用組成物）水分散型コロイダルシリカ分散液（日産化学工業（株）製スノーテックス３０　固形分濃度３０重量％）１００部に蒸留水１２部、酢酸２０部を加えて攪拌し、この分散液に氷水浴で冷却下メチルトリメトキシシラン１３４部を加えた。この混合液を２５℃で１時間攪拌して得られた反応液に、硬化触媒として酢酸ナトリウム１部を加えイソプロパノール２００部で希釈してコーティング用組成物（ｉｉ−４）を調製した。
【０１３５】
［参考例２］で得られたＰＣ板上に、コーティング用組成物（ｉ−４）をワイヤバーで塗布し、２５℃で２０分間静置後、１３０℃１時間熱硬化させた。第１層の膜厚は４．０μｍだった。次いで、該シートの被膜表面上にコーティング用組成物（ｉｉ−４）をワイヤバーで塗布し、２５℃で２０分間静置後、１２０℃で２時間熱硬化させた。第２層の膜厚は６．０μｍだった。得られたＰＣ樹脂成形体の評価結果を表１に示した。
【０１３６】
［実施例５］
（第１層用組成物）前記アクリル樹脂（ＩＩＩ）６．４部および２，４−ジヒドロキシベンゾフェノン１．８部をメチルエチルケトン４０部、メチルイソブチルケトン２０部、および２−メチル−２−プロパノール２５部からなる混合溶媒に溶解し、次いでこの溶液に前記アクリル樹脂（ＩＩＩ）のヒドロキシ基１当量に対してイソシアネート基が０．９当量となるようにデュラネートＭＦ２０−Ｂ（旭化成製ポリイソシアネート化合物前駆体）３．６部を添加し、２５℃で５分間攪拌してコーティング用組成物（ｉ−５）を調製した。
【０１３７】
［参考例２］で得られたＰＣ板上に、コーティング用組成物（ｉ−５）をワイヤバーで塗布し、２５℃で２０分間静置後、１３０℃１時間熱硬化させた。第１層の膜厚は４．０μｍだった。次いで、該シートの被膜表面上にコーティング用組成物（ｉｉ−１）をワイヤバーで塗布し、２５℃で２０分間静置後、１２０℃で２時間熱硬化させた。第２層の膜厚は６．０μｍだった。得られたＰＣ樹脂成形体の評価結果を表４に示した。
【０１３８】
なお、コーティング用組成物（ｉ−５）は２３℃保管で調製３ケ月後も、問題なくコーティングに使用できた。
【０１３９】
［比較例１］
［参考例１］において、離型剤を０．１５部とし、含有される離型剤の量が１５００ｐｐｍであるポリカーボネート樹脂板状対を用いること以外は［実施例１］と同様にして被覆ポリカーボネート板状成型体を得た。　　得られた被覆ポリカーボネート板状成型体の評価結果を（表４）に示した。
【０１４０】
［比較例２］
［参考例１］において、離型剤を０．３部とし、含有される離型剤の量が３０００ｐｐｍであるポリカーボネート樹脂板状対を用いること以外は［実施例１］と同様にして被覆ポリカーボネート板状成型体を得た。　　得られた被覆ポリカーボネート板状成型体の評価結果を（表４）に示した。
【０１４１】
【表１】ポリカーボネート板状成型体
2004027107.tif 000012
【０１４２】
【表２】第１層　（プライマー層）
2004027107.tif 000013
【０１４３】
【表３】第２層　（ハードコート層）
2004027107.tif 000014
【０１４４】
なお、表１〜表３中において、各略号は以下の意味を有する。
（１）ＢＰ−１：２，２−ビス（４−ヒドロキシフェニル）プロパン、
（２）ＢＰ−２：１，１−ビス（４−ヒドロキシフェニル）−３，３，５―トリメチル−シクロヘキサン，
（３）ＢＰ−３：α，α‘−ビス（４−ヒドロキシフェニル）−ｍ−ジイソプロピルベンゼン
（４）ＤＢＴＤＬ；ジ−ｎ−ブチル錫ジラウレート
（５）ＡＰＺ−６６３３；シランカップリング剤（日本ユニカー製）
（６）ＭＴＭＯＳ；メチルトリメトキシシラン
（７）ＴＥＯＳ：テトラエトキシシラン
（８）Ｓ−３０；水分散型コロイダルシリカ分散液（日産化学工業（株）製　スノーテックス３０　固形分濃度３０重量％、平均粒子径２０ｎｍ）
（９）ＳＮ３０；水分散型コロイダルシリカ分散液（触媒化成（株）製　カタロイドＳＮ３０　固形分濃度３０重量％、平均粒子径１０ｎｍ）
を表し、トリアルコキシシランの重量部はＲＳｉＯ３／２に換算した値を示し、テトラアルコキシシランの重量部はＳｉＯ２に換算した値を示す。
【０１４５】
また、紫外線吸収剤の種類としては、
▲１▼ＵＶ−１；２−（２′−ヒドロキシ−５′−ｔ−オクチルフェニル）ベンゾトリアゾール
▲２▼ＵＶ−２；２，４−ジヒドロキシベンゾフェノン
▲３▼ＵＶ−３；２−（４，６ジフェニル−１，３，５−トリアジン−２−イル）−５−［（ヘキシル）オキシ］−フェノール
を示す。
【０１４６】
【表４】評価結果
2004027107.tif 000015
【０１４７】
［実施例６及び７］
参考例３および４で得られたポリカーボト成形体を用いて、実施例１と同様にして被覆されたポリカーボネート成形体を得た。いずれも優れた初期性能及び耐久性能が得られた。
【０１４８】
【発明の効果】
本発明の透明プラスチック成形体は、外観、耐熱水性、密着性、耐摩耗性が良好で、高いレベルの耐候性を有し、環境の変化や高温環境に対する耐久性に優れ、殊に両面を保護された透明プラスチック成形体は自動車用窓ガラスやサンルーフに好適に使用され、その奏する工業的効果は格別である。